(57)【特許請求の範囲】
【請求項１】
２，４，６−トリス（ジメチルアミノメチル）フェノールを、水または水と有機溶剤との混合溶媒からなる水性溶媒に溶解した水性溶液よりなることを特徴とする２−シアノアクリレート系瞬間接着剤用水性プライマー。
【請求項２】
水性溶媒に占める水の割合が５０〜１００重量％である請求項１記載の水性プライマー。
【請求項３】
水性溶液における２，４，６−トリス（ジメチルアミノメチル）フェノールの濃度が 0.001〜２０重量％である請求項１記載の水性プライマー。
【請求項４】
水性溶液が界面活性剤を含んでいる請求項１記載の水性プライマー。
【発明の詳細な説明】
【０００１】
【発明の属する技術分野】
本発明は、２−シアノアクリレート系瞬間接着剤を用いて接着を行うにあたり、難接着性の被着材に対しても接着力を顕著に向上させることのできるプライマー（すなわち、上記瞬間接着剤の適用に先立ち被着材を処理する前処理剤）に関するものである。
【０００２】
【従来の技術】
２−シアノアクリレート系瞬間接着剤は速硬化性を有するので、工業用、家庭用の接着剤として普及しているが、ポリオレフィン系樹脂、シリコーン系樹脂、フッ素系樹脂のような難接着性の被着材に対しては充分の接着力が得られない。そこで、接着に先立ち、被着材表面をプライマーで処理することがなされている。
【０００３】
特公昭４３−５００４号公報においては、ポリエチレン、ポリプロピレン、ポリオキシエチレン、ポリ弗化エチレンなど２−シアノアクリレート系瞬間接着剤によっては接着性がほとんど示されない合成樹脂体に接着力を付与するために、これらの合成樹脂体の表面を予め無機塩基性物質または有機塩基性物質で処理する方法が提案されており、このうち無機塩基性物質の例として、苛性アルカリ、炭酸アルカリ、炭酸水素ナトリウム、水酸化カルシウムがあげられており、有機塩基性物質の例として、ホルムアミド、ジメチルホルムアミド、ジメチルアセトアミド、エチルアミン、トリエチルアミン、モノエタノールアミン、ジエタノールアミン、ピペリジン、ピロリンがあげられている。
【０００４】
特公昭４７−８７１８号公報には、ベークライト、ポリ塩化ビニル、ポリエチレン、アクリロニトリル−スチレン共重合体、天然ゴムなどの基材を、予めジメチルアニリン、トリス［１−（２メチル）アジリディニール］フォスフィンオキサイドで処理する方法が開示されている。
【０００５】
特公昭４９−１２０９４号公報には、ポリエステル、ナイロン、ポリアセタール、アルミニウムなどの基材を予めジエチルアミン、ｏ−フェニレンジアミン、ジメチル−ｐ−トルイジン、ジエチル−ｐ−トルイジン、Ｎ，Ｎ−ジエチルアニリン、トリクロルアセトアミド、コハク酸イミドで処理する方法が開示されている。
【０００６】
特開昭５９−６６４７１号公報には、木材、紙、皮革の接着に際し瞬間接着剤の硬化促進を図る目的で、沸点５０〜２５０℃のアミン化合物、脱臭剤および溶剤の３成分の均一溶液からなるシアノアクリレート系瞬間接着剤用硬化促進剤組成物が提案されており、アミン化合物の例として、トリエチルアミン、ジエチルアミン、ブチルアミン、イソプロピルアミン、ジブチルアミン、トリブチルアミン、Ｎ，Ｎ−ジメチルアニリン、Ｎ，Ｎ−ジエチルアニリン、Ｎ，Ｎ−ジメチル−ｐ−トルイジン、Ｎ，Ｎ−ジメチル−ｍ−トルイジン、Ｎ，Ｎ−ジメチル−ｏ−トルイジン、ジメチルベンジルアミン、ピリジン、ピコリン、ビニルピリジン、エタノールアミン、プロパノールアミン、エチレンジアミンがあげられている。
【０００７】
特開昭６０−１８５６０号公報および特開昭６０−１８５６１号公報には、アミノ系化合物とアクリル酸系共重合体を水−エタノール−アセトン等に溶かしたプライマーが記載されている。ただし、この公報の発明は、α−シアノアクリレートの硬化速度をたかめて木材のような多孔質表面を有する材料の接着を有効に行うことを目的としたものであり、非極性の難接着性材料に対する有効なプライマー組成物ではない。
【０００８】
本出願人の出願にかかる特開昭６２−１８４８５号公報には、２，４−ルチジン、３，４−ルチジン、６−アミノ−２−ピコリン、４−ジメチルアミノピリジン、２−アミノピリジン、３−アミノピリジンおよび１−ビニルイミダゾールよりなる群から選ばれた化合物またはその溶剤溶液からなる２−シアノアクリレート系瞬間接着剤用プライマーが示されている。
【０００９】
本出願人の出願にかかる特開昭６２−１８４８６号公報には、４−ビニルピリジンを必須成分とし、β−ピコリンまたは／および３，４−ルチジンを任意成分として含む化合物またはその溶剤溶液からなる２−シアノアクリレート系瞬間接着剤用プライマーが示されている。
【００１０】
特開平３−２０７７７９号公報には、塩基性化合物、水可溶性有機溶剤および水の３成分を含有する瞬間接着剤用硬化促進剤組成物が示されており、塩基性化合物の例として、水酸化ナトリウム、水酸化カリウム、トリエチルアミン、ジエチルアミン、ブチルアミン、イソプロピルアミン、トリブチルアミン、Ｎ，Ｎ−ジメチルアニリン、Ｎ−エチル−Ｎ−メチルアニリン、Ｎ，Ｎ−ジエチルアニリン、Ｎ，Ｎ−ジメチルトルイジン、Ｎ−エチル−Ｎ−メチルトルイジン、Ｎ，Ｎ−ジエチルトルイジン、ジメチルベンジルアミン、ピリジン、ピコリン、ビニルピリジン、エタノールアミン、プロパノールアミン、エチレンジアミンがあげられている。
【００１１】
特開平５−１４０５１２号公報には、Ｎ（Ｒ1 Ｒ2 Ｒ3 ）またはＲ4 ＝Ｎ−Ｒ5 で示される塩基性物質を主成分とするシアノアクリレート系接着剤用下塗り剤が示されている。この塩基性物質の例は、トリエチルアミン、ジメチルラウリルアミン、トリオクチルアミン、ジエチルシクロヘキシルアミン、Ｎ，Ｎ−ジエチル−４−メチルフェニルアミン、エチルフェニルベンジルアミン、エチルメチルベンジルアミン、エチルジシクロヘキシルアミン、トリフェニルアミン、ピリジン、Ｎ−エチルピペリジン、ビニルピペリジンである。
【００１２】
本出願人の出願にかかる特開平６−５７２１８号公報には、式Ｒ3 Ｎで表わされるアミン（ただし３つのＲはいずれも炭化水素基）の炭化水素基のうち少なくとも１個の炭化水素基が炭素数８〜２４の長鎖炭化水素基である第３級アミンを有効成分とする２−シアノアクリレート系瞬間接着剤用プライマーが示されている。
【００１３】
プライマーに関するものではないが、特許第２７３４７１０号（特開平３−２０７７７８号公報）には、第三級アミン化合物Ａ、蛍光顔料または蛍光染料Ｂ、溶剤Ｃの３成分からなるシアノアクリレート用硬化促進剤が示されている。第三級アミン化合物Ａとしては多種のものが例示されており、その１つとしてトリス（ジメチルアミノエチル）フェノールにも言及がある（ただし実施例にはあげられていない）。このシアノアクリレート用硬化促進剤は、シアノアクリレート系瞬間接着剤に配合して、硬化速度を著しく向上させると共に、該接着剤の重合硬化物に蛍光色を帯びさせるためのものである。
【００１４】
【発明が解決しようとする課題】
しかしながら、上記のうち水酸化ナトリウム、水酸化カリウムなどの無機塩基性物質を有効成分とするプライマーは、水性溶媒に溶解した形で使用できるという利点はあるものの、ポリエチレン、ポリプロピレン、ポリテトラフルオロエチレンのようなフッ素系樹脂、シリコーン系樹脂に対しては、プライマー効果が不足するという限界があった。
【００１５】
また、上述の有機塩基性物質やアミン化合物の中には接着力が向上しないものも多数あり、殊に、最も難接着性の被着材とされているポリテトラフルオロエチレンのようなフッ素系樹脂や、シリコーン系樹脂に対しては、文献上は接着できたとあっても、実際に追試してみたときには、接着力がほとんど得られなかったり、接着力が不充分であることが多かった。
【００１６】
加えて、上述のアミン化合物からなるプライマーの多くは、特有のアミン臭やピリジン臭があったり、接着操作時に急速硬化に起因する発熱により発泡を起こしたり、あるいは接着操作時に接着部位に白化現象を起こしたりすることが多く、これの点も実用化の妨げになっていた。
【００１７】
さらに、上述の有機塩基性物質やアミン化合物は、有機溶剤に溶解した溶液の形態で用いるのが通常であるため、環境問題や安全問題（たとえば、被着材への適用に際しての作業者の健康に対する影響、火災発生要因、作業場近隣の環境に与える影響）などの点で、改善の余地があった。
【００１８】
本発明は、このような背景下において、難接着性の被着材であるポリエチレン、ポリプロピレンのようなポリオレフィンはもとより、最も難接着性の被着材とされているポリテトラフルオロエチレンのようなフッ素系樹脂、シリコーン系樹脂に対してもすぐれた接着力を安定して発揮させることができ、またプライマー処理後の接着操作時に接着部位に発泡や白化現象を生じがたく、さらには水性溶媒を用いるので、使用時の臭気が小さくかつ環境や安全に対する配慮もなされた２−シアノアクリレート系瞬間接着剤用の水性プライマーを提供することを目的とするものである。
【００１９】
【課題を解決するための手段】
本発明の２−シアノアクリレート系瞬間接着剤用水性プライマーは、２，４，６−トリス（ジメチルアミノメチル）フェノールを、水または水と有機溶剤との混合溶媒からなる水性溶媒に溶解した水性溶液よりなることを特徴とするものである。
【００２０】
【発明の実施の形態】
以下本発明を詳細に説明する。
【００２１】
本発明のプライマーの有効成分は、２，４，６−トリス（ジメチルアミノメチル）フェノール、すなわち下記の式(1) で示される化合物である。
【００２２】
【化１】
0004843162.tif 000002
【００２３】
２−シアノアクリレート系瞬間接着剤用プライマーとしては、上述のように多種のものが提案されているが、この目的のプライマーとして、式(1) の２，４，６−トリス（ジメチルアミノメチル）フェノールに限らず、ジアルキルアミノアルキル基とフェノール性ＯＨ基の双方を有している化合物を用いることすら、従来知られていなかったものと信じられる。
【００２４】
２，４，６−トリス（ジメチルアミノメチル）フェノールは、これを、水、または水と有機溶剤との混合溶媒からなる水性溶媒に溶解した水性溶液の形態で、被着材に塗布して用いる。２，４，６−トリス（ジメチルアミノメチル）フェノールは、水や水性溶媒に溶解する上、入手の容易さ、性能バランス、コストの点などを総合考慮しても、実用性のあるものである。
【００２５】
水と有機溶剤との混合溶媒を用いるときの有機溶剤としては、両者の均一混合が図られる限りにおいて、ケトン類（アセトン、メチルエチルケトン、メチルイソブチルケトン、シクロヘキサノン等）、アルコール類（メタノール、エタノール、ｎ−プロパノール、イソプロパノール等）、エステル類（酢酸メチル、酢酸エチル等）、エーテル類（ジオキサン、テトラヒドロフラン等）、セロソルブ類（エチレングリコールモノメチルエーテル、エチレングリコールモノエチルエーテル等）などが用いられる。有機溶剤を水との混合溶媒として用いる場合、有機溶剤を２種以上併用することもできる。
【００２６】
水と有機溶剤との混合溶媒を用いるときの水と有機溶剤の比率は種々に選べるものの、混合溶媒に占める水の割合は、５０重量％以上、６０重量％以上、７０重量％以上、さらには８０重量％以上というように、できるだけ多い方が好ましい。というのは、水の割合が多いほど、環境上、安全上、コスト上の点で有利となり、溶剤臭の低下の点でも有利となるからである。一方、水と有機溶剤との混合溶媒を用いる利点としては、被着材によっては濡れ性が向上すること、乾燥速度が向上することなどがあげられる。
【００２７】
水性溶液における２，４，６−トリス（ジメチルアミノメチル）フェノールの濃度に特に限定はないが、 0.001〜２０重量％、通常は0.01〜１０重量％、好ましくは0.02〜５重量％、殊に0.03〜３重量％の濃度の溶液とすることが適当である。濃度が極端に低いときはプライマー効果が不足することがあり、濃度が極端に高いときは、かえって接着強度が低下することがあり、またコスト的にも不利となる。
【００２８】
上記の水性溶液には、界面活性剤を含有させることもできる。界面活性剤の含有は、被着材への濡れ性の向上、乾燥速度の調整などの点で有利に働くことが多いからである。
【００２９】
界面活性剤としては、オレイン酸塩、ラウリル硫酸塩、ドデシルベンゼンスルホン酸塩、ナフタレンスルホン酸塩をはじめとするアニオン界面活性剤；ｎ−ドデシルトリメチルアンモニウムクロライド、ラウロイルイミダゾール、ポリオキシエチレンラウリルアミン、アルキルアミン塩酸塩をはじめとするカチオン界面活性剤；オキシエチレンオキシプロピレンブロックコポリマー、オレイルポリエチレングリコールエーテル、ソルビタンモノオレート、ソルビタンモノラウレート、グリセリンモノステアレートをはじめとするノニオン界面活性剤；オクチルベタイン、ラウリルジメチルアミノ酢酸ベタインをはじめとする両性界面活性剤；フッ素系界面活性剤；シリコーン系界面活性剤；などがあげられる。
【００３０】
界面活性剤の含有量は、プライマー全体に対し、５重量％以下、殊に３重量％以下、さらには２重量％以下とすることが好ましい。界面活性剤の含有量の含有量が余りに多くなると、難接着性の被着材に対するプライマー効果がかえって低下するだけでなく、接着層の耐水性を悪化させる傾向がある。界面活性剤の含有量の下限には特に限定はなく、ゼロでもよいが、界面活性剤を含有させることの意義を出そうとする場合には、0.01重量％以上とすることが望ましい。
【００３１】
上記の水性溶液には、もし必要なら、賦香剤、着色剤、安定剤、可塑剤、増粘剤、防腐剤をはじめとする種々の添加剤を加えることもできる。
【００３２】
上記の水性溶液には、ｐＨ調整剤を加えることもできる。２，４，６−トリス（ジメチルアミノメチル）フェノールの水溶液自体がアルカリ性であるが、ｐＨ調整剤によりさらに系のｐＨを高めてもよく、あるいは逆に系のｐＨを低めてもよい。ただし、系のｐＨを低めるときは、瞬間接着剤適用時の接着力を損なわないようにするため、系のｐＨが 8.5未満にはならないようにすることが望ましい。
【００３３】
被着材に対するプライマーの塗布法としては、筆、布帛、紙、スポンジ、ローラー等による塗布、スプレーによる塗布、浸漬による塗布などの手段がいずれも採用される。
【００３４】
上記プライマーで処理する被着材としては、極性材料、非極性材料の如何を問わず任意の材質の材料があげられ、被着材を上記プライマーで処理することにより、同種の被着材または異種の被着材の接着が可能となる。
【００３５】
これらの被着材のうち難接着性の被着材の例としては、
・ポリエチレン、ポリプロピレン、エチレン−プロピレンゴム（エチレン−プロピレンターポリマー）、ポリブテン−１等のポリオレフィン系樹脂、
・シリコーン系樹脂、
・ポリテトラフルオロエチレン（ＰＴＦＥ）、ポリクロロトリフルオロエチレン（ＰＣＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、ポリフッ化ビニリデン（ＰＶｄＦ）、ポリフッ化ビニル（ＰＶＦ）等のフッ素系樹脂、
・ポリオキシメチレン（ポリアセタール）、
・ポリエチレンテレフタレート、ポリブチレンテレフタレート、ポリエチレンナフタレート等のポリエステル系樹脂、
・ポリアミド
などがあげられる。
【００３６】
殊に、ポリオレフィンはもとより、ポリテトラフルオロエチレン（ＰＴＦＥ）等のフッ素系樹脂や、シリコーン系樹脂のように、従来は２−シアノアクリレート系瞬間接着剤では接着できないか接着強度の著しく劣る被着材であっても、それら材料同士の接着、あるいはこれらの材料と極性基材との接着にも適用でき、かつ有効な接着力が得られる点が、本発明の特徴でもある。
【００３７】
２−シアノアクリレート系瞬間接着剤としては、アルキル  ２−シアノアクリレート、シクロアルキル  ２−シアノアクリレート、アルコキシアルキル  ２−シアノアクリレート、アルケニル  ２−シアノアクリレート、アルキニル  ２−シアノアクリレートなどの２−シアノアクリレートを主剤とし、必要に応じ、重合防止剤、安定剤、増粘剤、耐熱性付与剤、可塑剤、着色剤、チクソトロピー性改善剤、ｐＨ調整剤、エチレンカーボネート、有機溶剤、フィラー、増粘目的以外の合成樹脂などを含んだものが用いられる。
【００３８】
〈作用〉
本発明のプライマーは、瞬間接着剤の適用に先立って被着材の被接着面に塗布され、ついで２−シアノアクリレート系瞬間接着剤を用いて接着がなされる。プライマーは、その際、被着材がたとえ難接着性のものであっても充分な接着強度を発揮させる役割を果たす。
【００３９】
本発明のプライマーの有効成分である２，４，６−トリス（ジメチルアミノメチル）フェノールは、ジアルキルアミノアルキル基とフェノール性ＯＨ基の双方を有している。このうちフェノール性ＯＨ基は、アルコール性ＯＨ基とは異なり酸性の基であるから、酸性物質は一般に２−シアノアクリレートの硬化を抑制するという常識的知見からは、フェノール性ＯＨ基がプライマー性能にマイナスに作用するかも知れないので、塩基性の第三級Ｎと酸性のフェノール性ＯＨ基との双方を有している２，４，６−トリス（ジメチルアミノメチル）フェノールが、２−シアノアクリレート系瞬間接着剤のプライマーとして用いる可能性があるかどうかすらわからず、たとえ用いることができた場合でも、難接着性の被着材に対して接着力が奏されるかは全く想定できないところである。
【００４０】
しかるに、本発明のプライマーにあっては、上記のように、ポリオレフィン系樹脂はもとより、フッ素系樹脂やシリコーン系樹脂のように最も難接着性であるとされている被着材に対しても、充分な接着強度を発揮するという予測できない作用効果が奏される。しかも、本発明のプライマーは、式(1) の化合物自体の臭気が小さい上、溶剤を併用する場合でも水性溶液としてあるので溶剤臭が大幅に抑えられ、プライマー使用時の臭気が極めて小さい。また被着材に塗布時点から瞬間接着剤適用までの可使時間が比較的自由にとれるので、プライマー塗布操作に特別のノウハウや制限を要せず、さらにはプライマー処理後の接着操作時に発泡や白化現象を生ずることもない。
【００４１】
また、本発明のプライマーが水性溶媒を用いた水性溶液からなることは、有機溶剤のみを溶媒として用いる場合に比し、環境や安全に対する配慮の点で好ましいものである。
【００４２】
【実施例】
次に実施例をあげて本発明をさらに詳細に説明する。以下、「部」、「％」とあるのは重量基準で表わしたものである。
【００４３】
実施例１〜４、対照例１、比較例１〜７
〈プライマー〉
実施例のためのプライマーとして、次のものを調製した。
(P-1) : 純水１００部に、２，４，６−トリス（ジメチルアミノメチル）フェノール 0.5部を溶解し、水性溶液を調製した。
(P-2) : 純水７５部とテトラヒドロフラン２５部との混合溶媒に、２，４，６−トリス（ジメチルアミノメチル）フェノール 1.0部を溶解し、水性溶液を調製した。
(P-3) : 純水９４部に、２，４，６−トリス（ジメチルアミノメチル）フェノール 0.3部を溶解し、さらに、ドデシルベンゼンスルホン酸ソーダの１％水溶液５部とｎ−ドデシルトリメチルアンモニウムクロライドの１％水溶液 0.4部とを加えて混合し、水性溶液を調製した。
(P-4) : 純水８０部とエタノール２０部との混合溶媒に、２，４，６−トリス（ジメチルアミノメチル）フェノール0.25部を溶解し、さらにフッ素系界面活性剤（株式会社トーケムプロダクツ製「ＥＦ−１１２」の１％水溶液 2.5部を加えて混合し、水性溶液を調製した。
【００４４】
比較のためのプライマーとして、従来ポリエチレンやポリプロピレンに有効であるとされている次の化合物の溶液を調製した。
(P'-1)：ジエタノールアミンの 0.5％濃度のエタノール溶液
(P'-2)：Ｎ，Ｎ−ジメチルアニリンの 0.5％濃度のエタノール溶液
(P'-3)：Ｎ，Ｎ−ジメチル−ｐ−トルイジンの 0.5％濃度のメチルエチルケトン溶液
(P'-4)：トリｎ−ブチルアミンの 0.5％濃度のイソプロパノール溶液
(P'-5)：トリラウリルアミンの 0.5％濃度のアセトン溶液
(P'-6)：水酸化ナトリウムの 0.5％濃度の水溶液
(P'-7)：ジエタノールアミンの 0.5％濃度の水溶液
【００４５】
〈試験片（被着材）〉
試験片（被着材）として下記のものを準備した。試験片の大きさは、巾２５mm、長さ５０mmである（厚みは後記）。各試験片は、試験に供する前に脱脂のみ行った（コロナ放電処理などは行っていない）。
(HDPE): 厚み２mmの高密度ポリエチレン板
(LDPE): 厚み２mmの低密度ポリエチレン板
(PP):   厚み２mmのポリプロピレン板
(sil):  厚み１mmのシリコーンゴムシート
(PTFE): 厚み 0.1mmのポリテトラフルオロエチレンシート
【００４６】
〈瞬間接着剤〉
接着試験に供する２−シアノアクリレート系瞬間接着剤としては、次のものを用いた。
(C-1) : 株式会社アルテコ（旧名称は株式会社アルファ技研）製のエチル  ２−シアノアクリレート系瞬間接着剤「アルテコＤ」（粘度３cps/25℃）
【００４７】
〈プライマー処理と接着〉
試験片（被着材）に対するプライマーの処理としては、プライマーをごく少量ガーゼにつけた状態で試験片を拭う方法を採用し、そのようにプライマー処理した２枚の試験片のうちの一方の試験片にすみやかに瞬間接着剤を１滴滴下し、両試験片が１／２インチオーバーラップするように重ね合わせた状態で室温で１日養生し、後述の引張剪断接着強さを測定した。
【００４８】
〈引張剪断接着強さ〉
引張剪断接着強さは、株式会社島津製作所製のオートグラフ「ＡＧ−２０ＫＮＥ」を用いて、JIS K6861 に準拠して、引張速度２０mm/minで測定した。
【００４９】
〈条件および結果〉
条件および結果を表１、表２、表３に分けて示す。
・引張剪断強さは、試験片を各５個用いて測定したときの平均値である。
・表１の引張剪断強さの数値の右肩の＃印は、「材料破壊」の意味である。
・表２の対照例は、プライマーによる処理を行うことなく、そのまま試験片を瞬間接着剤で接着した場合である。
【００５０】
【表１】
0004843162.tif 000003
【００５１】
【表２】
0004843162.tif 000004
【００５２】
【表３】
0004843162.tif 000005
【００５３】
表１〜３から、本発明のプライマーで処理した場合には、ＰＥやＰＰはもとより、ＰＴＦＥやシリコーンのような極めて難接着性の被着材に対しても、２−シアノアクリレート系瞬間接着剤で接着するときに、安定してすぐれた接着力が得られることがわかる。
【００５４】
〈臭気、発泡・白化〉
上記の実施例および比較例に関して、有効成分自体の臭気の程度、瞬間接着剤適用後の発泡・白化の有無（被着材は silとPTFEを使用）を比較した。結果を表４に示す。表４中、比較例において「−」とあるのは、接着性自体が劣るので、評価にまで至らないことを意味する。
【００５５】
判定は下記の基準で行った。
・臭気    ○：ほとんど臭気なし、△：少し臭気あり、×臭気あり
・発泡    ○：発泡なし、△：発泡少しあり、×：発泡あり
・白化    ○：白化なし、△：白化少しあり、×：白化あり
【００５６】
【表４】
0004843162.tif 000006
【００５７】
【発明の効果】
本発明のプライマーで被着材を処理してから２−シアノアクリレート系瞬間接着剤を適用するときは、難接着性の被着材であるポリエチレン、ポリプロピレンのようなポリオレフィンはもとより、最も難接着性の被着材とされているポリテトラフルオロエチレンのようなフッ素系樹脂、シリコーン系樹脂に対してもすぐれた接着力を安定して発揮させることができる。
【００５８】
そして本発明のプライマーは、水性溶媒を用いた水性溶液からなるので、環境や安全に対する配慮の点でも好ましい。また、プライマー使用時の臭気が極めて小さい上（本来水系であるのでたとえ溶剤を併用するときでも溶剤臭が抑えられ、かつ有効成分自体の臭気も小さい）、さらにはプライマー処理後の接着操作時に接着部位に発泡や白化現象を生じない。